(57)【要約】【課題】長期間にわたって使用可能な湿度調節材は、水分をある程度保持した状態が長く続くため、カビや藻類が発生する場合がある。カビや藻類はそれ自身が人体に悪影響を及ぼしたり、新たな病原菌の発生源となることがあるため、前記湿度調節剤を、室内など人が出入りすることの多い場所で使用するには問題があった。本発明は前記全ての問題を解決し、長期間使用してもカビや藻類が発生せず、かつプラスチックシートを貼合せることなく実使用において形状保持性に問題のない湿度調節材を提供することを目的とする。【解決手段】吸水ポリマーを含有するゴムからなる湿度調節材２に、線状の抗菌性金属３を埋設したことにより、長期間使用してもカビや藻類が発生せず、かつ形状保持性の高い抗菌性湿度調節材１を提供する。【選択図】図１
2006095451.tif 000002
【特許請求の範囲】
【請求項１】
吸水ポリマーを含有するゴムからなる湿度調節材に、線状の抗菌性金属を埋設したことを特徴とする抗菌性湿度調節材。
【請求項２】
前記抗菌性金属が、銅または銅合金であることを特徴とする請求項１に記載の抗菌性湿度調節材。
【発明の詳細な説明】
【技術分野】
【０００１】
本発明は、湿度調節材に関し、詳しくは長期間使用してもカビ等の発生のない抗菌性湿度調節材に関する。
【背景技術】
【０００２】
室内やコンテナボックスのような、限られた空間内の湿度調節方法としては、シリカゲルやカルシウムのような乾燥剤を用いる方法が一般的である。しかし、前記乾燥剤は、湿気を限界まで吸収するとその後は吸湿能力が無くなるため、湿度調節効果が一過性で長続きしないものであった。また、放湿機能がないため、乾燥しすぎた場合などには対応が出来ないものであった。
【０００３】
そこで、特許文献１のように、湿気を吸収するのみでなく吸収した水分を放出できる湿度調節材が開発されている。このような湿度調節部材を使用すれば、長期間にわたって室内等の湿度を所定範囲に調節できるという利点がある。
【０００４】
しかしながら、特許文献１のように長期間にわたって使用可能な湿度調節材は、水分をある程度保持した状態が長く続くため、カビや藻類が発生する場合があることが明らかとなった。カビや藻類はそれ自身が人体に悪影響を及ぼしたり、新たな病原菌の発生源となることがあるため、前記湿度調節剤を、室内など人が出入りすることの多い場所で使用するには問題があった。
また特許文献１の湿度調節材は、単体では形状を保持することができず、プラスチックシートを片面に貼合させる必要があった。このため、吸湿・放湿面が実質半分となって吸放湿の応答性が遅いものであった。
【特許文献１】特開２００３−１１９４０３号公報
【発明の開示】
【発明が解決しようとする課題】
【０００５】
本発明は前記全ての問題を解決し、長期間使用してもカビや藻類が発生せず、かつプラスチックシートを貼合せることなく実使用において形状保持性に問題のない湿度調節材を提供することを目的とする。
【課題を解決するための手段】
【０００６】
発明者らが鋭意検討した結果、吸水ポリマーを含有するゴムからなる湿度調節材に、線状の抗菌性金属を埋設することにより、抗菌性能が格段に向上しカビや藻類の発生しない湿度調節材が得られることを見出した。本発明はこれらの知見を元になされたものである。
【０００７】
すなわち、本発明は
（１）吸水ポリマーを含有するゴムからなる湿度調節材に、線状の抗菌性金属を埋設したことを特徴とする抗菌性湿度調節材、
（２）前記抗菌性金属が、銅または銅合金であることを特徴とする（１）に記載の抗菌性湿度調節材、
によって提供される。
【発明の効果】
【０００８】
本発明の抗菌性湿度調節材は、吸水ポリマーを含有するゴムからなる湿度調節材に線状の抗菌性金属を埋設したことにより、長期間にわたってカビや藻類が発生しない抗菌性湿度調節材である。
さらに、抗菌性金属として銅または銅合金を使用した場合に、より優れた抗菌効果を有する。
また、埋設した抗菌性金属の剛性により、補強のためのプラスチックシートを使用しなくても、その形状を保持することが可能であるため、吸湿・放湿面積が増え、これにより吸放湿の応答性が向上できる。
【発明を実施するための最良の形態】
【０００９】
以下、本発明の抗菌性湿度調節部材を図１および図２を用いて詳細に説明する。
【００１０】
図１は本発明の一実施形態の概略図、図２は本発明の他の実施形態の概略図である。
本発明の抗菌性湿度調節材１は、吸水ポリマーを含有するゴムからなる湿度調節材２に線状の抗菌性金属３を埋設した構成となっている。
【００１１】
本発明の湿度調節材２は、吸水ポリマーを含有するゴムからなる。
【００１２】
吸水ポリマーの種類やその配合量は、設置された空間内を所定の湿度範囲で調節できるものであれば特に限定はない。吸水性ポリマーとしては例えば、アクリル酸塩・アクリルアミド共重合体、ポリビニルアルコール・無水マレイン酸反応物、ポリアクリロニトリル共重合体等が挙げられる。
【００１３】
また、使用するゴムの種類に特に限定はないが、例えばクロロプレンゴム、ブチルゴム、エチレンプロピレンゴム、スチレンブタジエンゴム、アクリルゴム、ブタジエンゴム、イソプレンゴムなどの合成ゴムや、スチレン系エラストマー、オレフィン系エラストマー、ポリアミド系エラストマー、ウレタン系エラストマー、ポリエステル系エラストマー、塩化ビニル系エラストマーなどの熱可塑性エラストマー等が挙げられる。また、使用するゴムは、非加硫でも加硫されていてもよい。本発明の湿度調節材２は、例えば、特開２００３−１１９４０３号に記載されている方法により、作製することが出来る。
【００１４】
本発明の抗菌性金属３は前記湿度調節材２に埋設されている。抗菌性金属３の埋設は、湿度調節材２に完全に埋設していても、一部が表面に露出されていてもよい。
【００１５】
抗菌性金属３は線状であることが抗菌性能の点から好ましい。抗菌性金属３の湿度調節材２への配置形状は、抗菌性湿度調節材の形状に合わせて適宜設定すればよく、特に限定はないが、例えばメッシュ状（図１）や矩形状（図２）などが挙げられる。
【００１６】
本発明で使用できる抗菌性金属は、抗菌性能を有する金属であれば特に限定はないが、例えば、銀、銅、亜鉛およびそれらを成分として含む合金等が挙げられる。中でも銅および銅合金が抗菌性能の点で好ましい。
【実施例】
【００１７】
以下、本発明を実施例に基いて更に詳細に説明するが、本発明はこれらに限定されるものではない。
【００１８】
実施例１
アクリルゴム（アアクロンＰＳ２５０（商品名）、トウペ（株）製）４０質量部、アクリル酸塩系高級水ポリマー（サンフレッシュＳＴ５００ＭＰＳ（商品名）、三洋化成（株）製）６０質量部、可塑剤、ステアリン酸、酸化チタンおよびカーボンブラックをニーダーで混合し、カレンダロールにて圧延して湿度調節材のシートを得た。
【００１９】
直径０．１ｍｍの銅線を図１に示す形状に加工したものを得られた湿度調節材２枚で挟み、プレス加工して、抗菌性湿度調節材を得た。
【００２０】
実施例２
直径０．１ｍｍの銅線を図２に示す形状に加工した他は、実施例１と同様の方法で抗菌性湿度調節材を得た。
【００２１】
実施例３
銅線の代わりに銀線を使用した他は実施例１と同様の方法で抗菌性湿度調節材を得た。
【００２２】
比較例１
アクリルゴム（アアクロンＰＳ２５０（商品名）、トウペ（株）製）４０質量部、アクリル酸塩系高級水ポリマー（サンフレッシュＳＴ５００ＭＰＳ（商品名）、三洋化成（株）製）６０質量部、可塑剤、ステアリン酸、酸化チタン、カーボンブラック、銅粉をニーダーで混合し、カレンダロールにて圧延して湿度調節材のシートを得た。
【００２３】
比較例２
アクリルゴム（アアクロンＰＳ２５０（商品名）、トウペ（株）製）４０質量部、アクリル酸塩系高級水ポリマー（サンフレッシュＳＴ５００ＭＰＳ（商品名）、三洋化成（株）製）６０質量部、可塑剤、ステアリン酸、酸化チタン、カーボンブラックと共に、抗菌剤であるトリフェニルスズハイドロオキサイドをニーダーで混合し、カレンダロールにて圧延して湿度調節材のシートを得た。
【００２４】
比較例３
アクリルゴム（アアクロンＰＳ２５０（商品名）、トウペ（株）製）４０質量部、アクリル酸塩系高級水ポリマー（サンフレッシュＳＴ５００ＭＰＳ（商品名）、三洋化成（株）製）６０質量部、可塑剤、ステアリン酸、酸化チタン、カーボンブラックをニーダーで混合し、カレンダロールにて圧延して湿度調節材のシートを得た。
【００２５】
実施例および比較例の湿度調節材について抗菌性および形状保持性の評価を行った。結果を表１に示す。
【００２６】
（抗菌性）
ＪＩＳ  Ｚ  ２９１１の５．一般工業製品の試験方法に準拠した。
アスペルギルス  ニゲルＦＥＲＭ  Ｓ−１、ペニシリウム  シトリナムＦＥＲＭ  Ｓ−５、リゾーブス  オリゼＦＥＲＭ  Ｓ−７、クラドスポリウム  クラドスポリオイデスＦＥＲＭＳ−８及びケトリウム  グロボスムＦＥＲＭ  Ｓ−１１から採取した胞子を用いて混合胞子懸濁液を調整し、湿度調節材表面に０．５ｍｌ／３０×３０ｍｍの割合で塗布した。その後、湿度９５〜９９％、湿度２８±２℃の恒温恒湿槽に４週間保管した。
【００２７】
その後、湿度調節材の表面を観察し、カビの繁殖が認められないものを○、カビの繁殖範囲が、湿度調節材表面の５０％以下のものを△、カビの繁殖範囲が湿度調節材表面の５０％を超えるものを×とした。○および△が合格である。
【００２８】
（形状保持性）
湿度調節材の一端のみを支持した状態でのたわみ量を測定した。ほとんどたわまないものを○、４５度以下のものを△、４５度を超えるものを×とした。○が合格である。
【００２９】
【表１】
2006095451.tif 000003
【００３０】
表１で明らかなように、実施例１〜３は、抗菌性、形状保持性とも合格であり、特に銅線を使用した実施例１および２は高い抗菌性を有している。
【００３１】
対して、比較例１のごとく抗菌性金属の銅が線状ではなく粉末状のものは、抗菌性能は満足するものの形状保持性が劣っている。また、有機系の抗菌剤を使用した比較例２および抗菌剤を使用していない比較例３は、抗菌性、形状保持性とも劣った結果となっている。
【００３２】
以上のように、本発明の抗菌性湿度調節材は、吸水ポリマーを含有するゴムからなる湿度調節材に線状の抗菌性金属を埋設したことにより、長期間にわたってカビや藻類が発生することはない。
【００３３】
さらに、抗菌性金属として銅または銅合金を使用した場合に、より優れた抗菌効果を有する。
【００３４】
また、補強のためのプラスチックシートを使用しなくても、その形状を保持することが可能である。
【図面の簡単な説明】
【００３５】
【図１】本発明の抗菌性湿度調節材の一実施形態を示す概略図である。
【図２】本発明の抗菌性湿度調節材の他の実施形態を示す概略図である。
【符号の説明】
【００３６】
１：抗菌性湿度調節材
２：湿度調節材
３：抗菌性金属
【図１】
2006095451.tif 000004
【図２】
2006095451.tif 000005